ДВУХФАЗНАЯ СТАЛЬ С УЛУЧШЕННЫМИ СВОЙСТВАМИ

1. Способ обработки двухфазного стального листа, включающий:
(a) нагревание стального листа до первой температуры (Т1), причем Т1 по меньшей мере выше температуры, при которой стальной лист претерпевает превращение в аустенит и феррит с образованием по меньшей мере некоторого количества аустенита в стальном листе;
s
(b) охлаждение указанного стального листа до второй температуры (Т2) путем охлаждения при скорости охлаждения, причем Т2 ниже температуры (M) начала мартенситного превращения, причем указанная скорость охлаждения достаточно высока для превращения по меньшей мере некоторого количества аустенита в мартенсит;
(c) обеспечение перехода стального листа до третьей температуры (Т3), и
(е) охлаждение стального листа до комнатной температуры.
2. Способ по п. 1, дополнительно включающий горячее цинкование или горячее цинкование с последующим отжигом, выполняемое для стального листа после его перехода до Т3.
s
3. Способ по п. 1, в котором горячее цинкование или горячее цинкование с последующим отжигом выполняют при температуре выше M.
4. Способ по п. 1, в котором этап охлаждения стального листа до Т2 выполняют до этапа обеспечения перехода стального листа до Т3.
5. Способ по п. 4, в котором этап обеспечения перехода стального листа до Т3 включает повторный нагрев стального листа от Т2 до Т3.
6. Способ по п. 1, в котором этап охлаждения стального листа до Т2 выполняют после этапа обеспечения перехода стального листа до Т3.
7. Способ по п. 1, в котором этап охлаждения стального листа до Т2 осуществляют достаточно быстро для превращения по существу всего аустенита в мартенсит.
8. Способ по п. 1, в котором указанный стальной лист содержит следующие элементы, в массовых процентах:
0,080-0,1% углерода;
1,7-1,9% марганца;
0,15-0,25% кремния;
0,02% или менее молибдена;
0,015-0,025% ниобия;
0,2-0,3% хрома и
остальное - железо и другие случайные примеси.
9. Способ по п. 1, в котором указанный стальной лист содержит следующие элементы, в массовых процентах:
0,067-0,080% углерода;
1,65-1,82% марганца;
0,15-0,25% кремния;
0,16-0,02% молибдена;
0,001% или менее ниобия и
остальное - железо и другие случайные примеси.
10. Способ по п. 1, в котором указанный стальной лист содержит следующие элементы, в массовых процентах:
0,10-0,12% углерода;
2,1-2,3% марганца;
0,15-0,25% кремния;
0,003% или менее ниобия;
0,2-0,3% хрома и
остальное - железо и другие случайные примеси.
11. Способ по п. 10, в котором указанный стальной лист дополнительно содержит 0,25-0,35% молибдена.
12. Способ по п. 1, в котором указанный стальной лист содержит следующие элементы, в массовых процентах:
0,10-0,12% углерода;
1,75-1,9% марганца;
0,15-0,25% кремния;
0,035-0,045% ниобия;
0,2-0,3% хрома и
остальное - железо и другие случайные примеси.
13. Способ по п. 12, в котором указанный стальной лист дополнительно содержит 0,15-0,2% молибдена.
14. Способ по п. 1, в котором указанный стальной лист содержит следующие элементы, в массовых процентах:
0,11-0,13% углерода;
2,4-2,7% марганца;
0,15-0,25% кремния;
0,35-0,45% молибдена;
0,004% или менее ниобия;
0,3-0,4% хрома и
остальное - железо и другие случайные примеси.
15. Способ по п. 1, в котором указанный стальной лист содержит следующие элементы, в массовых процентах:
0,80-0,10% углерода;
2,0-2,2% марганца;
0,40-0,50% кремния;
0,04-0,060% ниобия;
0,2-0,3% хрома и
остальное - железо и другие случайные примеси.
16. Способ по п. 15, в котором указанный стальной лист дополнительно содержит 0,30-0,40% молибдена.
17. Способ по п. 1, в котором указанный стальной лист содержит следующие элементы, в массовых процентах:
0,09-0,10% углерода;
2,25-2,42% марганца;
0,10-0,20% кремния;
0,035-0,045% ниобия;
0,57-0,67% хрома и
остальное - железо и другие случайные примеси.
18. Способ по п. 17, в котором указанный стальной лист дополнительно содержит 0,08-0,12% молибдена.
19. Способ по п. 1, в котором указанный стальной лист содержит следующие элементы, в массовых процентах:
0,12-0,14% углерода;
2,7-2,9% марганца;
0,15-0,25% кремния;
0,004% или менее ниобия;
0,3-0,4% хрома и
остальное - железо и другие случайные примеси.
20. Способ по п. 19, в котором указанный стальной лист дополнительно содержит 0,35-0,45% молибдена.
21. Способ по п. 1, в котором указанный стальной лист содержит следующие элементы, в массовых процентах:
0,11-0,13% углерода;
2,45-2,60% марганца;
0,420-0,580% кремния;
0,05% или менее молибдена;
0,035-0,045% ниобия и
остальное - железо и другие случайные примеси.
22. Способ по п. 21, в котором указанный стальной лист дополнительно содержит 0,57-0,63% хрома.